(57)【特許請求の範囲】
【請求項１】
少なくとも固体可塑剤と粘着剤を含むディレードタック型粘着剤組成物において、下記一般式１で示される固体可塑剤を粘着剤１００部に対し５０〜５００部含有することを特徴とするディレードタック型粘着剤組成物。
【化１】
0003556414.tif 000004
（一般式１において、Ｒ１、Ｒ２は、水素原子、炭素数が１〜８のアルキル基、α，α−ジメチルベンジル基の何れかを表し、Ｒ３は水素原子、塩素原子の何れかを表す。）
【請求項２】
請求項１のディレードタック型粘着剤組成物が支持体上に塗工されたディレードタック型粘着性を有する粘着シート。
【発明の詳細な説明】
【０００１】
【発明の属する技術分野】
本発明は、常温では非粘着性であるが加熱により粘着性が発現し、しかも粘着性発現後も粘着性が持続するディレードタック型粘着剤組成物、及びそれを紙やフィルムなどの支持体に塗工してなるディレードタック型粘着性を有する粘着シートに関するものである。
【０００２】
【従来の技術】
ディレードタック型粘着シートにおけるディレードタック型粘着剤組成物は、固体可塑剤及び熱可塑性粘着剤を必須成分とし、これらに粘着付与剤などを混合したもので、これらの混合物を基材に塗工することにより得られる。ディレードタック型粘着シートの粘着層表面、すなわちディレードタック型粘着剤組成物は、常温では粘着性は全く示さないが、加熱することにより粘着性が発現し、その後加熱を施さなくても暫らくの間粘着性を維持するものである。
【０００３】
ディレードタック型粘着シートは、ディレードタック型粘着性を示さない従来のタックシートに用いられている剥離紙が不要であり、貼り付け後不要な塵が出ない利点を有し、また剥離紙のない分粘着シートとしてかさばらないばかりか、ヒーターや熱風バーナーなどの熱源に短時間曝すだけで粘着性が発現し、従来のタックシートと同様に使用することができる。更に、貼り付ける対象物に当てがってから加熱すれば接着できるため、付着ミスが防止できる。
【０００４】
このような利点を有するディレードタック型粘着シートであっても、従来のものには問題点を有するものもあった。その第１の問題点として、ブロッキングが挙げられる。ブロッキングは、粘着を意図しないにも拘わらず粘着性を発現してしまう現象であり、高温雰囲気下に長時間曝された場合などに誘発することがある。ディレードタック型粘着シートは、加熱によりまず固体可塑剤が溶解することで粘着性が発現するため、本来ブロッキングは用いられている固体可塑剤の融点以下の温度では生じないはずであるが、実際にはその融点より２０〜３０℃低い温度から粘着層組成物が溶解し始める現象が示差熱熱量計（ＤＳＣ）の測定結果より観察される。
【０００５】
従来のディレードタック型粘着シートに用いられている固体可塑剤としては、フタル酸ジエステル及びカテコールジエステルなどの融点が約４０〜１３０℃の範囲の各種エステル系化合物が挙げられるが、従来のディレードタック型粘着シート用固体可塑剤として最も汎用されているフタル酸ジシクロヘキシルを例にとって説明すると、この融点は６４℃であるにも拘わらず、この固体可塑剤を用いて作製されたディレードタック型粘着シートは、約４５℃の雰囲気下に保存することにより粘着性が発現する現象が観察される。
【０００６】
ロール状またはそれを枚葉に裁断して積み重ねた状態のいずれの場合においても、一たびブロッキングが誘発すれば、粘着剤塗工面と外面（粘着剤塗工面と反対面）とが接着し、紙送りに支障をきたすのみならず、外面の印刷にも悪影響を与えることになる。
【０００７】
そこで、ブロッキングを防止する手段として、粘着組成物中に滑性のあるワックスを配合することなどが特公昭６２−２１８３５号公報に開示されているが、ブロッキング防止効果が不十分であるばかりか、逆に粘着性の低下をもたらす。また、高融点の可塑剤を用いることによりブロッキングは改良されるが、粘着力の著しい低下をもたらすなどの副作用が生じ、実際にはブロッキングが起こらないような低温度条件下で搬送され、保存されているのが現状である。
【０００８】
第２の問題点として被着体の材質により接着力に差が生じることが挙げられる。即ち、被着体として、紙、ガラス、金属等の様な材質であれば長期に安定した接着力が持続するが、ポリプロピレン、ポリエチレンなどのいわゆるポリオレフィン樹脂に対しては貼り付け直後でも充分な接着力が得られないばかりか、貼り付け直後は強い接着性があっても経時的に接着力の低下をもたらすものであり実用上大きな障害となっていた。
【０００９】
【発明が解決しようとする課題】
本発明の課題は、第一に少なくとも７０℃以下の雰囲気下に長時間曝されてもブロッキングを誘発せず、第二にポリオレフィンに対する充分な接着力を発現するディレードタック型粘着剤組成物、及びそれを紙やフィルムなどの支持体に塗工してなるディレードタック型粘着性を有する粘着シートを提供することにある。
【００１０】
【課題を解決するための手段】
本発明の課題は、少なくとも固体可塑剤と粘着剤を含むディレードタック型粘着剤組成物において、一般式１で示される固体可塑剤を粘着剤１００部に対し５０〜５００部含有するディレードタック型粘着剤組成物を用いることにより達成される。
【００１１】
【化２】
0003556414.tif 000002
【００１２】
一般式１において、Ｒ１、Ｒ２は、水素原子、炭素数が１〜８のアルキル基、α，α−ジメチルベンジル基の何れかを表し、Ｒ３は水素原子、塩素原子の何れかを表す。
【００１３】
また、本発明は、一般式１で示される固体可塑剤を粘着剤１００部に対し５０〜５００部含有するディレードタック型粘着剤組成物が支持体上に塗工されたディレードタック型粘着性を有する粘着シートである。
【００１４】
本発明に係わる上記化合物をディレードタック型粘着剤組成物の固体可塑剤として用いられることは従来知られておらず、上記化合物を用いることにより、耐ブロッキング性とポリオレフィンに対する接着力が著しく向上することが見出された。
【００１５】
【発明の実施の形態】
以下に、本発明のディレードタック型粘着剤組成物及び粘着シートについて詳細に説明する。
本発明のディレードタック型粘着剤組成物は、固体可塑剤と粘着剤を含み、一般式１で示される固体可塑剤を粘着剤１００部に対し５０〜５００部含有する。
又、本発明の粘着シートは、一般式１で示される固体可塑剤を粘着剤１００部に対し５０〜５００部含有するディレードタック型粘着剤組成物が支持体上に塗工されたディレードタック型粘着性を有する粘着シートである。
【００１６】
本発明に係わる固体可塑剤は、上記一般式１で示される化合物であり、Ｒ１、Ｒ２は、水素原子、炭素数が１〜８のアルキル基、α，α−ジメチルベンジル基の何れかを表し、Ｒ３は水素原子、塩素原子の何れかを表す。
【００１７】
これらのうち、本発明において好ましい固体可塑剤として、上記一般式１において、Ｒ１、Ｒ２のどちらかが炭素数４〜８の分岐を有するアルキル基である化合物が挙げられる。これは、Ｒ１、Ｒ２のどちらかにこうした立体障害の大きい基を有していると、化合物の融解後の再結晶化を妨げるため、ディレードタック型粘着剤組成物を熱活性化した後の固体可塑剤の再結晶化による接着力の低下を防ぐことができるからだと考えられる。
【００１８】
これらのうち、本発明において更に好ましい固体可塑剤としては、２−［５′−（１″，１″，３″，３″−テトラメチルブチル）−２′−ヒドロキシフェニル］ベンゾトリアゾールが挙げられる。これらの化合物を用いたディレードタック型粘着シートが充分な粘着力を示す最低加熱温度は７０〜１２０℃の範囲にあるため、夏場等の高温条件下に曝されても耐ブロッキング性に優れ、しかもポリオレフィン等の被着体に対しても長時間にわたり良好な接着力を持続する利点を全て兼ね揃えた化合物である。
【００１９】
本発明に係わる固体可塑剤を単独で使用することにより、本発明の充分な効果が発揮されるが、本発明に係わる固体可塑剤には、前記従来より知られている固体可塑剤あるいは下記化合物と併用しても良い。
【００２０】
本発明に係わるその他の固体可塑剤としては、フタル酸ジフェニル、フタル酸ジヘキシル、フタル酸ジシクロヘキシル、フタル酸ジヒドロアビエチル、イソフタル酸ジメチル、安息香酸スクロース、二安息香酸エチレングリコール、三安息香酸グリセリド、四安息香酸ペンタエリトリット、八酢酸スクロース、クエン酸トリシクロヘキシルなど、カテコールジパルミテート、カテコールジステアレート、カテコールジベンゾエート、ステアリン酸ステアリル、ベヘニル酸モノグリセライド、ステアリン酸モノグリセライドなどの融点が約４０〜１３０℃の範囲の各種エステル系化合物が挙げられる。
【００２１】
更に、１，３，５−トリス（３′，５′−ジ−ｔ−ブチル−４−ヒドロキシベンジル）イソシアヌル酸、１，３，５−トリス（３′，５′−ジ−ｔ−ブチル−４′−ヒドロキシベンジル）−Ｓ−トリアジン−２，４，６−（１Ｈ，３Ｈ，５Ｈ）トリオン、１，１，３−トリス（２−メチル−４−ヒドロキシ−５−ｔ−ブチルフェニル）ブタン、４，４−ブチリデンビス（３−メチル−６−ｔ−ブチルフェノール）、ステアリル−β−（３，５−ジ−ｔ−ブチル−４−ヒドロキシフェニル）プロピオネート、テトラキス［メチレン−３−（３′，５′−ジ−ｔ−ブチル−４′−ヒドロキシフェニル）プロピオネート］メタン、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン］、１，３，５−トリメチル−２，４，６−トリス（３，５−ジ−ｔ−ブチル−４−ヒドロキシベンジル）ベンゼン、３，９−ビス［１，１−ジメチル−２−［β−（３−ｔ−ブチル−４−ヒドロキシ−５−メチルフェニルプロピオニルオキシ］エチル］−２，４，８，１０−エトラオキサスピロ［５，５］ウンデカンなどの化合物を併用しても良い。
【００２２】
これらの固体可塑剤及び化合物は、ボールミル、サンドミル、ペイントシェイカー、ダイノミル、アトライター、ヘンチェルミキサーなどの湿式もしくは乾式の粉砕機により微粒化され水分散液として用いられるが、従来公知の方法でマイクロカプセル化して使用することも可能である。固体可塑剤の粒径は１０μｍ以下が好ましく、より好ましくは５μｍ以下であるが、実用上からは１〜２μｍである。
【００２３】
また、フタル酸ジメチル、フタル酸ジエチル、フタル酸ジブチル、マレイン酸ジブチルなどの液体可塑剤でも、従来公知の方法でマイクロカプセル化して見掛け上固体可塑剤として本発明に係わる固体可塑剤と併用することも可能である。この場合においても、好ましい粒径は１〜１０μｍである。
【００２４】
本発明に係わる粘着剤はガラス転移点温度（Ｔｇ）が２０℃以下、好ましくは０℃以下の熱可塑性樹脂エマルジョンが用いられ、例えばアクリル酸エステル共重合体、スチレン−アクリル酸エステル共重合体、スチレン−ブタジエン共重合体、エチレン−酢酸ビニル共重合体、酢酸ビニル−アクリル酸エステル共重合体、エチレン−塩化ビニル共重合体、エチレン−アクリル酸エステル共重合体、エチレン−アクリル酸共重合体、酢酸ビニル−エチレン−アクリル共重合体、ポリブタジエン、ポリウレタンなどの樹脂が挙げられる。これらは単独または複数を組み合わせて用いられる。
【００２５】
本発明における固体可塑剤は、粘着剤１００部に対し５０〜５００部、好ましくは１００〜４００部の範囲で用いられる。粘着剤に対する固体可塑剤がこの範囲未満の混合比率の場合、ブロッキングが生じやすくなり、この範囲を越えると粘着力の低下やチョーキングが生じ易くなる。
【００２６】
本発明に係わる一般式１で示される固体可塑剤の割合は、全固体可塑剤に対して、６０重量％以上が好ましく、更には８０重量％が好適である。
【００２７】
本発明のディレードタック型粘着剤組成物中には、粘着力を向上するために、粘着付与剤を添加することができる。本発明に用いる粘着付与剤の具体例としては、テルペン樹脂、脂肪族系石油樹脂、芳香族系石油樹脂、クマロンインデン樹脂、スチレン系樹脂、フェノール樹脂、テルペンフェノール樹脂、ロジン誘導体樹脂などが用いられるが、ＪＩＳ  Ｋ  ２４０６に記載の環球法による軟化点が１３０℃以上のものが好ましい。
【００２８】
これら粘着付与剤は、粘着剤１００部に対し２００部以下、好ましくは５０〜１５０部の範囲で混合して用いられる。この範囲未満の混合比率の場合、チョーキングが生じやすくなり、この範囲を越えると粘着力の低下が生じ易くなる。
【００２９】
本発明のディレードタック型粘着剤組成物中には、フィラーなども本発明の目的を妨げない範囲で添加可能であり、例えば酸化チタン、アルミナ、カオリン、タルク、シリカなどの無機物や、パラフィン、天然ワックス、合成ワックスなどが使用可能である。
【００３０】
本発明のディレードタック型粘着剤組成物の中には、組成物と支持体の接着または粘着剤塗工層内の凝集力を高める目的で、水性高分子バインダー、例えばポリビニルアルコール、ポリ酢酸ビニル、酸化澱粉、エーテル化澱粉、カルボキシメチルセルロース、ヒドロキシエチルセルロースなどのセルロース誘導体、カゼイン、ゼラチン、アルギン酸ソーダなどを添加することができる。上記水性高分子バインダーの混合比率は、ディレードタック型粘着シートの本来の粘着力を損なわない範囲で添加され、具体的には固体可塑剤１００部に対し５０部以下、好ましくは２０部以下の範囲で用いられる。
【００３１】
本発明のディレードタック型粘着剤組成物の中には上記成分以外に必要に応じて顔料、硬膜剤、防腐剤、染料、紫外線吸収剤、酸化防止剤、ｐＨ調節剤、消泡剤などの各種添加剤を添加することができる。
【００３２】
本発明のディレードタック型粘着剤組成物は通常水性スラリーの状態で得られるが、瓶、缶類、商品ケース、建材、各種樹脂類などの屈曲した部分に直接塗設して加熱により始めて接着性を発現させることが可能な接着剤としての使用が可能である。
【００３３】
本発明のディレードタック型粘着剤組成物は支持体に塗布又は含浸させて粘着シートにしても良い。粘着シートに用いる支持体としては、紙、塗工紙、合成紙、不織布、ポリエチレンテレフタレートなどのプラスチックフィルムやシートなどが挙げられるが特に限定はされない。
【００３４】
本発明のディレードタック型粘着剤組成物は、通常紙塗工用に用いられているエアーナイフコーター、ブレードナイフコーター、バーコーター、カーテンコーター等の塗工装置、若しくはフレキソ、凸版、グラビア、オフセットなどの各種印刷機を用いて支持体に塗工、印刷される。
【００３５】
支持体に塗工若しくは印刷の際の乾燥条件は使用される固体可塑剤が融解しない温度範囲で乾燥されなければならない。乾燥の手段としては熱風乾燥の他に赤外線、マイクロ波、高周波による熱源を利用した乾燥方法が使用できる。
【００３６】
粘着層の塗布量は粘着組成物や粘着の対象となる包材の材質により異なるが、乾燥塗布量で通常１〜３０ｇ／ｍ２、好ましくは５〜２５ｇ／ｍ２の範囲で塗工される。
【００３７】
【実施例】
次に、本発明を実施例を挙げて説明する。尚、実施例に記載の添加部数は、有効成分重量部数を示す。
【００３８】
実施例１
固体可塑剤として一般式１で示される化合物中、Ｒ１＝水素原子、Ｒ２＝１，１，３，３−テトラメチルブチル基、Ｒ３＝水素原子を有する化合物である、２−［５′−（１″，１″，３″，３″−テトラメチルブチル）−２′−ヒドロキシフェニル］ベンゾトリアゾール（融点１０３℃）１００部に、分散剤としてポリアクリル酸のナトリウム塩（東亞合成株式会社製、アロンＴ−４０）を５部添加し、固体可塑剤の固形分濃度が５０重量％になるように水を添加した。この混合物をボールミルタイプの粉砕機を用い、平均粒径が２μｍになるまで湿式粉砕処理を施し、固体可塑剤分散液ａを得た。
【００３９】
この固体可塑剤分散液ａ１８０部に、粘着剤として酢酸ビニル−エチレン−アクリル系共重合体エマルジョン（住友化学工業株式会社製、スミカフレックス９１０）１００部と、粘着付与剤としてロジンエステル分散液（荒川化学工業株式会社製、スーパーエステルＥ−７３０）１００部とを混合して、固形分濃度５０重量％のディレードタック型粘着剤組成物の分散液Ａを得た。
【００４０】
このディレードタック型粘着剤組成物分散液Ａを、乾燥塗布量が１５ｇ／ｍ２になるように片面アート紙（坪量６０ｇ／ｍ２）の非塗工面（非光沢面）に塗布し、４０℃で２分間乾燥してディレードタック型粘着シート１を得た。
【００４１】
実施例２
固体可塑剤として一般式１で示される化合物中、Ｒ１＝水素原子、Ｒ２＝１，１，２，３−テトラメチルブチル基、Ｒ３＝水素原子を有する化合物である、２−［５′−（１″，１″，２″，３″−テトラメチルブチル）−２′−ヒドロキシフェニル］ベンゾトリアゾール（融点１０３℃）を、実施例１と同様にして分散剤を添加し、この混合物をボールミルタイプの粉砕機を用い、平均粒径が２μｍになるまで湿式粉砕処理を施し、固体可塑剤分散液ｂを得た。
【００４２】
この固体可塑剤分散液ｂ１８０部と、実施例１で用いた粘着剤及び粘着付与剤をそれぞれ１００部ずつ混合して、固形分濃度５０重量％のディレードタック型粘着剤組成物の分散液Ｂを得た。
【００４３】
このディレードタック型粘着剤組成物分散液Ｂを、実施例１と同様に乾燥塗布量が１５ｇ／ｍ２になるように片面アート紙の非塗工面に塗布し、４０℃で２分間乾燥してディレードタック型粘着シート２を得た。
【００４４】
実施例３
固体可塑剤として一般式１で示される化合物中、Ｒ１＝Ｒ２＝２，２−ジメチルプロピル基、Ｒ３＝水素原子を有する化合物である２−［３′，５′−ジ−（２″，２″−ジメチルプロピル）−２′−ヒドロキシフェニル］ベンゾトリアゾール（融点８０℃）を、実施例１と同様にして分散剤を添加し、この混合物をボールミルタイプの粉砕機を用い、平均粒径が２μｍになるまで湿式粉砕処理を施し、固体可塑剤分散液ｃを得た。
【００４５】
この固体可塑剤分散液ｃ１８０部と、実施例１で用いた粘着剤及び粘着付与剤をそれぞれ１００部ずつ混合して、固形分濃度５０重量％のディレードタック型粘着剤組成物の分散液Ｃを得た。
【００４６】
このディレードタック型粘着剤組成物分散液Ｃを、実施例１と同様に乾燥塗布量が１５ｇ／ｍ２になるように片面アート紙の非塗工面に塗布し、４０℃で２分間乾燥してディレードタック型粘着シート３を得た。
【００４７】
実施例４
固体可塑剤として一般式１で示される化合物中、Ｒ１＝ｔ−ブチル基、Ｒ２＝メチル基、Ｒ３＝塩素原子を有する化合物である２−（３′−ｔ−ブチル−５′−メチル−２′−ヒドロキシフェニル）−５−クロロベンゾトリアゾール（融点１３８℃）を、実施例１と同様にして分散剤を添加し、この混合物をボールミルタイプの粉砕機を用い、平均粒径が２μｍになるまで湿式粉砕処理を施し、固体可塑剤分散液ｄを得た。
【００４８】
この固体可塑剤分散液ｄ１８０部と、実施例１で用いた粘着剤及び粘着付与剤をそれぞれ１００部ずつ混合して、固形分濃度５０重量％のディレードタック型粘着剤組成物の分散液Ｄを得た。
【００４９】
このディレードタック型粘着剤組成物分散液Ｄを、実施例１と同様に乾燥塗布量が１５ｇ／ｍ２になるように片面アート紙の非塗工面に塗布し、４０℃で２分間乾燥してディレードタック型粘着シート４を得た。
【００５０】
比較例１
実施例１で用いた固体可塑剤に換えてフタル酸ジシクロヘキシル（融点６４℃）を用いた他は、実施例１と同様にして固形分濃度５０重量％のディレードタック型粘着剤組成物の分散液Ｅを得た。この分散液Ｅを実施例１と同様に乾燥塗布量が１５ｇ／ｍ２になるように片面アート紙の非塗工面に塗布し、４０℃で２分間乾燥してディレードタック型粘着シート５を得た。
【００５１】
比較例２
実施例１で用いた固体可塑剤に換えてカテコールジベンゾエート（融点８０℃）を用いた他は、実施例１と同様にして固形分濃度５０重量％のディレードタック型粘着剤組成物の分散液Ｆを得た。この分散液Ｆを実施例１と同様に乾燥塗布量が１５ｇ／ｍ２になるように片面アート紙の非塗工面に塗布し、４０℃で２分間乾燥してディレードタック型粘着シート６を得た。
【００５２】
実施例及び比較例で得られたディレードタック型粘着シート１〜６に付き、低密度ポリエチレンシート（厚さ５０μｍ）に対する接着性、耐ブロッキング性を評価した。ディレードタック型粘着シート１〜６の評価結果を表１に示す。
【００５３】
ポリエチレンシートに対する接着性
１２０℃雰囲気内で１分間加熱することにより粘着性を発現させた後、速やかにポリエチレンシートに貼り付け、貼り付け後１時間後と、１ヶ月後の１８０度剥離力を測定し、以下の基準で評価した。
◎…３００ｇ／１０ｍｍ以上、または基材破壊
○…１００ｇ／１０ｍｍ以上３００ｇ／１０ｍｍ未満
×…１００ｇ／１０ｍｍ未満
【００５４】
耐ブロッキング性
ディレードタック型粘着シートの粘着面と片面アート紙のアート面が対向するように重ね合わせ、５００ｇ／ｃｍ２の加重をかけ、７０℃で２４時間保存後の１８０度剥離力を測定し、以下の基準で評価した。
◎…全く抵抗なく剥がれる。
○…５０ｇ／１０ｍｍ以下のブロッキングが発生する。
×…５０ｇ／１０ｍｍ以上のブロッキングが発生する。
【００５５】
【表１】
0003556414.tif 000003
【００５６】
表１の結果から明らかなように、本発明で示される固体可塑剤を使用したディレードタック型粘着シートは耐ブロッキング性、ポリオレフィンに対する接着性のいずれにおいても優れた品質を示すものである。
【００５７】
これらに反し、比較例１、２に挙げた固体可塑剤を用いたディレードタック型粘着シートは、７０℃という条件下では極めてブロッキングし易く、しかもポリオレフィンに対する接着性は経時的に急激に喪失するものであった。
【００５８】
【発明の効果】
実施例からも明らかなように、ディレードタック型粘着剤組成物を構成する固体可塑剤として、本発明による特定の化合物を用いることにより、幅広い材質の支持体に接着が可能となり、しかも７０℃という高温にも耐えうるディレードタック型粘着剤であって、この粘着剤組成物を支持体に塗工したディレードタック型粘着シートは、剥離紙の要らないラベル、テープとして利用可能である。